(57)【要約】【課題】  分散性を有し、界面活性剤を含まないより安全性の高いリン酸カルシウムナノ粒子を提供する。分散性を有し、界面活性剤を含まないより安全性の高いリン酸カルシウムナノ粒子の製造方法を提供する。簡易に分散性リン酸カルシウムナノ粒子を得られる製造方法を提供する。【解決手段】  リン酸カルシウムと、第１担持物と、第２担持物と、を含み、前記第１担持物が無機ナノ粒子であり、前記第２担持物が分散剤である、分散性リン酸カルシウムナノ粒子。【選択図】図１
2019043798.tif 000002
【特許請求の範囲】
【請求項１】
リン酸カルシウムと、第１担持物と、第２担持物と、を含み、
前記第１担持物が有機物に被覆された無機ナノ粒子であり、
前記第２担持物が分散剤である、
分散性リン酸カルシウムナノ粒子。
【請求項２】
前記無機ナノ粒子が磁性酸化鉄ナノ粒子、金ナノ粒子、メソポーラスシリカナノ粒子、希土類含有無機ナノ粒子、銀ナノ粒子又はホウ素含有無機ナノ粒子である、
請求項１に記載の分散性リン酸カルシウムナノ粒子。
【請求項３】
第３担持物をさらに含み、
前記第３担持物が薬剤である、
請求項２に記載の分散性リン酸カルシウムナノ粒子。
【請求項４】
前記有機物が、カルボキシデキストラン、ポリエチレングリコール、ポリエチレングリコール誘導体、ポリヒドロキシエチルメタクリレート又は２−メタクリロイルオキシエチルホスホリルコリンポリマーである、
請求項２に記載の分散性リン酸カルシウムナノ粒子。
【請求項５】
前記分散剤は、核酸、ヌクレオチド、タンパク質、ペプチド、糖鎖、抗体、酵素又は補酵素である、
請求項２に記載の分散性リン酸カルシウムナノ粒子。
【請求項６】
前記リン酸カルシウムが非晶質リン酸カルシウムである、
請求項２に記載の分散性リン酸カルシウムナノ粒子。
【請求項７】
無機ナノ粒子薬剤と有機分子薬剤を含む分散性リン酸カルシウムナノ粒子。
【請求項８】
前記無機ナノ粒子が磁性酸化鉄薬剤である請求項２又は３に記載の分散性リン酸カルシウムナノ粒子。
【請求項９】
前記分散性リン酸カルシウムナノ粒子の、ゼータ電位の絶対値が１０ｍＶ以上である、
請求項２又は３に記載の分散性リン酸カルシウムナノ粒子。
【請求項１０】
第１担持物と第２担持物とカルシウム含有液とリン酸含有液とを混合して過飽和溶液を調製し、
前記混合後に、前記過飽和溶液を撹拌し、
前記撹拌後に過飽和溶液を一定時間静置することを含み、
前記第１担持物が無機ナノ粒子であり、
前記第２担持物が分散剤である、
分散性リン酸カルシウムナノ粒子の製造方法。
【発明の詳細な説明】
【技術分野】
【０００１】
本発明は、分散性を有するリン酸カルシウムナノ粒子（以下、「分散性リン酸カルシウムナノ粒子」という。）に関する。
【背景技術】
【０００２】
ヒトの歯や骨の主要無機成分であるリン酸カルシウムは、生体親和性に優れること、生体吸収性を示すこと（組成や製法による）、弱酸性条件下で血清イオンに分解することなどから、安全性の高い薬剤送達担体としての応用が期待されている。リン酸カルシウムを分散性ナノ粒子とすることで、静脈・動脈注射などによる生体内投与、体内循環（患部への送達）、及び細胞への取込が可能となることから、種々の薬剤を担持させたリン酸カルシウムナノ粒子の研究が行われてきた。
【０００３】
たとえば、リン酸カルシウムとタンパク質の複合粒子、リン酸カルシウムとＤＮＡの複合粒子（非特許文献１）、リン酸カルシウムとヘパリンの複合粒子（非特許文献２）、リン酸カルシウムと磁性酸化鉄ナノ粒子の複合粒子に後からＤＮＡを吸着させた粒子（非特許文献３）などの研究がなされてきた。また、磁性酸化鉄ナノ粒子とリン酸カルシウムの複合ナノ粒子は、磁気温熱療法の発熱体（非特許文献４）としての機能を有することが報告されている。
【０００４】
薬剤送達用のリン酸カルシウムナノ粒子は、静脈・動脈注射などによる生体内投与時にナノサイズ（直径又は長径１０ｎｍ以上６００ｎｍ以下）の大きさを持ち、溶媒中で分散状態を保っていることが望ましい。ところが、従来、リン酸カルシウムと薬剤の複合ナノ粒子に分散性を持たせるためには、ナノ粒子に対して界面活性剤などの有機分子を表面に吸着させて分散性を持たせる必要があり、生体内に投与する上での安全性に課題がある。
【先行技術文献】
【非特許文献】
【０００５】
【非特許文献１】Colloid. Surf. B, 2016, 141, 519
【非特許文献２】Colloid. Surf. B, 2013, 102, 783
【非特許文献３】Adv. Funct. Mater. 2010, 20, 67
【非特許文献４】Int. J. Mol. Sci., 2013, 14, 9365
【発明の概要】
【発明が解決しようとする課題】
【０００６】
分散性を有し、界面活性剤を含まないより安全性の高いリン酸カルシウムナノ粒子を提供する。分散性を有し、界面活性剤を含まないより安全性の高いリン酸カルシウムナノ粒子の製造方法を提供する。簡易に分散性リン酸カルシウムナノ粒子を得られる製造方法を提供する。
【課題を解決するための手段】
【０００７】
本発明の一実施形態において、リン酸カルシウムと、第１担持物と、第２担持物と、を含み、前記第１担持物が有機物に被覆された無機ナノ粒子であり、前記第２担持物が分散剤である、分散性リン酸カルシウムナノ粒子が提供される。
【０００８】
本発明の一実施形態において、前記無機ナノ粒子が磁性酸化鉄ナノ粒子、金ナノ粒子、メソポーラスシリカナノ粒子、希土類含有無機ナノ粒子、銀ナノ粒子又はホウ素含有無機ナノ粒子であってもよい。
【０００９】
本発明の一実施形態において、第１担持物及び第２担持物はリン酸カルシウムナノ粒子よりも小さくてもよい。
【００１０】
本発明の一実施形態において、第３担持物をさらに含み、前記第３担持物が薬剤であってもよい。
【００１１】
本発明の一実施形態において、前記無機ナノ粒子を被覆する有機物が、カルボキシデキストラン、ポリエチレングリコール（ＰＥＧ）、ポリエチレングリコール誘導体、ポリヒドロキシエチルメタクリレート（ＰＨＥＭＡ）又は２−メタクリロイルオキシエチルホスホリルコリン（ＭＰＣ）ポリマーであってもよい。
【００１２】
本発明の一実施形態において、前記分散剤は、核酸、ヌクレオチド、タンパク質、ペプチド、糖鎖、抗体、酵素又は補酵素であってもよい。
【００１３】
本発明の一実施形態において、前記リン酸カルシウムナノ粒子中のリン酸カルシウムが非晶質リン酸カルシウムであってもよい。本発明の一実施形態において、前記リン酸カルシウムナノ粒子中のリン酸カルシウムが結晶性リン酸カルシウムであってもよい。
【００１４】
本発明の一実施形態において、無機ナノ粒子薬剤と有機分子薬剤を含む分散性リン酸カルシウムナノ粒子であってもよい。
【００１５】
本発明の一実施形態において、前記無機ナノ粒子が磁性酸化鉄薬剤であってもよい。
【００１６】
本発明の一実施形態において、前記分散性リン酸カルシウムナノ粒子の、ゼータ電位の絶対値が１０ｍＶ以上であってもよい。
【００１７】
本発明の一実施形態において、第１担持物と第２担持物とカルシウム含有液とリン酸含有液とを混合して過飽和溶液を調製し、前記混合後に、前記過飽和溶液を撹拌し、前記撹拌後に過飽和溶液を一定時間静置することを含み、前記第１担持物が無機ナノ粒子であり、前記第２担持物が分散剤である、分散性リン酸カルシウムナノ粒子の製造方法が提供される。
【発明の効果】
【００１８】
分散性を有し、界面活性剤を含まないより安全性の高いリン酸カルシウムナノ粒子を提供することができる。分散性を有し、界面活性剤を含まないより安全性の高いリン酸カルシウムナノ粒子の製造方法を提供することができる。簡易に分散性リン酸カルシウムナノ粒子を得られる製造方法を提供することができる。製造上、無菌性を維持して製造可能な分散性リン酸カルシウムナノ粒子を得られる製造方法を提供することもできる。
【図面の簡単な説明】
【００１９】
【図１】実施例１で作製された試料（ＣａＰ−Ｆｅｒ、ＣａＰ−Ｆｅｒ−Ｈｅｐ、ＣａＰ−Ｆｅｒ−ＡＴＰ）の走査電子顕微鏡（ＳＥＭ）像である。
【図２】実施例１で作製された試料（ＣａＰ−Ｆｅｒ、ＣａＰ−Ｆｅｒ−Ｈｅｐ、ＣａＰ−Ｆｅｒ−ＡＴＰ）のエネルギー分散型Ｘ線分光（ＥＤＸ）スペクトルである。
【図３】実施例１で作製された試料（ＣａＰ−Ｆｅｒ、ＣａＰ−Ｆｅｒ−Ｈｅｐ、ＣａＰ−Ｆｅｒ−ＡＴＰ）のＣａ、Ｐ、Ｆｅ含有量（上）とＣａ／Ｐ、Ｆｅ／Ｐモル比（下）である。
【図４】実施例１で作製された試料（ＣａＰ−Ｆｅｒ−Ｈｅｐ）のＸ線回折パターンである。
【図５】実施例１で作製された試料（ＣａＰ−Ｆｅｒ、ＣａＰ−Ｆｅｒ−Ｈｅｐ、ＣａＰ−Ｆｅｒ−ＡＴＰ）の分散液の写真（超音波処理後３０分〜１８０分静置）である。
【図６】実施例１で作製された試料（ＣａＰ−Ｆｅｒ−Ｈｅｐ、ＣａＰ−Ｆｅｒ−ＡＴＰ）の動的光散乱法（ＤＬＳ）による粒子径分布（上）と、試料（ＣａＰ−Ｆｅｒ、ＣａＰ−Ｆｅｒ−Ｈｅｐ、ＣａＰ−Ｆｅｒ−ＡＴＰ）の平均粒子径とゼータ電位（下）である。
【図７】実施例１で作製された試料（ＣａＰ−Ｆｅｒ−Ｈｅｐ）あるいはフェルカルボトランの添加２４時間後の、マウスマクロファージ様細胞（ＲＡＷ２６４．７）やヒト臍帯静脈内皮細胞（ＨＵＶＥＣ）への取込率（試料中の鉄濃度として、グループＨ：０．５０μＭ〜０．５７μＭ、Ｍ：０．２５μＭ〜０．２７μＭ、Ｌ：０．１３μＭ〜０．１５μＭ）である。
【図８】実施例１で作製された試料（ＣａＰ−Ｆｅｒ−Ｈｅｐ）の細胞毒性試験：試料添加２４時間後のＲＡＷ２６４．７の細胞数（試料中の鉄濃度として、グループＨ：０．５１μＭ、Ｍ：０．２６μＭ、Ｌ：０．１３μＭ、ポジティブコントロール（ＰＣ）は試料の添加なし）である。
【図９】実施例２で作製された試料（ＣａＰ−Ｆｅｒ（１）−Ｈｅｐ、ＣａＰ−Ｆｅｒ（２）−Ｈｅｐ、ＣａＰ−Ｆｅｒ（３）−Ｈｅｐ、ＣａＰ−Ｆｅｒ（４）−Ｈｅｐ）のＳＥＭ像である。
【図１０】実施例２で作製された試料（ＣａＰ−Ｆｅｒ（１）−Ｈｅｐ、ＣａＰ−Ｆｅｒ（２）−Ｈｅｐ、ＣａＰ−Ｆｅｒ（３）−Ｈｅｐ、ＣａＰ−Ｆｅｒ（４）−Ｈｅｐ）のＥＤＸスペクトルである。
【図１１】実施例２で作製された試料（ＣａＰ−Ｆｅｒ（１）−Ｈｅｐ、ＣａＰ−Ｆｅｒ（２）−Ｈｅｐ、ＣａＰ−Ｆｅｒ（３）−Ｈｅｐ、ＣａＰ−Ｆｅｒ（４）−Ｈｅｐ）のＦｅ／Ｃａ、Ｆｅ／Ｐモル比である。
【図１２】実施例２で作製された試料（ＣａＰ−Ｆｅｒ（１）−Ｈｅｐ、ＣａＰ−Ｆｅｒ（２）−Ｈｅｐ、ＣａＰ−Ｆｅｒ（３）−Ｈｅｐ、ＣａＰ−Ｆｅｒ（４）−Ｈｅｐ）のＤＬＳによる粒子径分布（上）と、試料の平均粒子径とゼータ電位（下）である。
【図１３】実施例３で作製された試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）のＳＥＭ像である。
【図１４】実施例３で作製された試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）のＥＤＸスペクトル（左）とＥＤＸスペクトルから算出したＦｅ／Ｃａモル比（右）である。
【図１５】実施例３で作製された試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）のＤＮＡ担持効率である。
【図１６】実施例３で作製された試料（ＣａＰ−Ｆｅｒ（３）−ＤＮＡ）の透過電子顕微鏡（ＴＥＭ）像、高角度環状暗視野走査透過電子顕微鏡（ＨＡＡＤＦ−ＳＴＥＭ）像、透過電子回折（ＴＥＤ）像、Ｃａ、Ｐ、Ｆｅマッピング像である。
【図１７】実施例３で作製された試料（ＣａＰ−Ｆｅｒ（０）−ＤＮＡ、ＣａＰ−Ｆｅｒ（３）−ＤＮＡ）のＤＬＳによる粒子径分布である。
【図１８】チューブに立体的に形成した細胞のペレットと磁石を用いた遺伝子導入の模式図である。
【図１９】実施例３で作製された試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）の磁石非存在下におけるチャイニーズハムスター卵巣由来ＣＨＯ−Ｋ１細胞に対する遺伝子導入効率に係る図である。
【図２０】実施例３で作製された試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）の細胞毒性試験：試料添加４８時間後のＣＨＯ−Ｋ１細胞のＭＴＴアッセイによる吸光度（Ｐｏｓｉｔｉｖｅ Ｃｏｎｔｒｏｌは試料の添加なし）である。
【図２１】実施例３で作製された試料（ＣａＰ−Ｆｅｒ（０）−ＤＮＡ、ＣａＰ−Ｆｅｒ（３）−ＤＮＡ）の磁石存在下・非存在下におけるＣＨＯ−Ｋ１細胞に対する遺伝子導入効率に係る図である。
【図２２】実施例４で作製された試料（ＣａＰ−Ｆｅｒ−ｍｉＲＮＡ（１）、ＣａＰ−Ｆｅｒ−ｍｉＲＮＡ（２）、ＣａＰ−Ｆｅｒ−ｍｉＲＮＡ（３）、ＣａＰ−Ｆｅｒ−ｍｉＲＮＡ（４））のＳＥＭ像である。
【図２３】実施例４で作製された試料（ＣａＰ−Ｆｅｒ−ｍｉＲＮＡ（１）、ＣａＰ−Ｆｅｒ−ｍｉＲＮＡ（２）、ＣａＰ−Ｆｅｒ−ｍｉＲＮＡ（３）、ＣａＰ−Ｆｅｒ−ｍｉＲＮＡ（４））のＣａ／Ｐ、Ｃａ／Ｆｅモル比（上）とマイクロＲＮＡならびにフェルカルボトランの担持効率（下）である。
【図２４】実施例４で作製された試料（ＣａＰ−Ｆｅｒ−ｍｉＲＮＡ（２）、ＣａＰ−Ｆｅｒ−ｍｉＲＮＡ（３）、ＣａＰ−Ｆｅｒ−ｍｉＲＮＡ（４））のＤＬＳによる粒子径分布である。
【図２５】実施例５で作製された試料（ＣａＰ−Ｆｅｒ−Ｈｅｐ−ｂＦＧＦ）のＳＥＭ像である。
【図２６】実施例５で作製された試料（ＣａＰ−Ｆｅｒ−Ｈｅｐ−ｂＦＧＦ）の分散液の写真（超音波処理後３０分静置）（左）とＤＬＳによる粒子径分布（右）である。
【発明を実施するための形態】
【００２０】
発明者らは、薬剤として、ある種の有機分子で被覆された無機ナノ粒子（第１担持物）と、ある種の有機分子（第２担持物）をリン酸カルシウムマトリックス中に担持させると、第２担持物が分散剤として機能することによって、界面活性剤などを吸着させなくとも、多数の無機ナノ粒子を含むリン酸カルシウムの分散性ナノ粒子が得られることを見出した。しかも、これらの薬剤をリン酸カルシウム過飽和溶液中に適切な条件下で添加・撹拌するだけで、それぞれの薬剤とリン酸カルシウムが相互作用し、上記の薬剤を含むリン酸カルシウムの分散性ナノ粒子を簡易に製造できることを見出した。さらに、生体内に直接投与できるほどの安全性の高い原料から上記の分散性ナノ粒子を製造できることを見出し、製造された分散性ナノ粒子及び同ナノ粒子分散液を哺乳動物の体内に注射できること、また、担持した薬剤の機能を細胞内や動物の体内で発揮させ得ることも確認し、新規の薬剤送達担体に関する本発明を完成させるに至った。本発明の実施の形態について以下詳細に説明する。
【００２１】
［分散性リン酸カルシウムナノ粒子の定義］
本発明は第１担持物と第２担持物とを有する分散性リン酸カルシウムナノ粒子に関する。本発明における分散性リン酸カルシウムナノ粒子とは、リン酸カルシウム化合物を主成分とするマトリックスからなり、担持物として、第１担持物（有機分子で被覆された無機ナノ粒子）と第２担持物（粒子の分散性維持に寄与する有機分子）とを少なくとも含む、ナノサイズの分散性粒子を指す。ここで言うナノサイズの粒子とは直径又は長径１ｎｍ〜１０００ｎｍの粒子を指すが、本発明では特に、静脈・動脈注射などにより生体内に投与可能で、細胞への取り込みに適した直径又は長径１０ｎｍ以上６００ｎｍ以下、好ましくは直径又は長径５０ｎｍ以上５００ｎｍ以下、さらに好ましくは直径又は長径１００ｎｍ以上４００ｎｍ以下の粒子を指す。
【００２２】
［分散性粒子の定義］
本発明における分散性粒子とは、３０分という時間、単分散状態を維持することができると応用上十分であることから、生成直後あるいは注射用液に再分散させた後から、３０分以上単分散状態を維持でき、凝集や沈降を起こさない粒子を言う。単分散状態の維持は、目視ならびにＤＬＳによる粒子径分布により確認する。生成直後あるいは注射用液に再分散させた後から、３０分後に、超音波照射やボルテックスなどにより振動を与えることで、単分散状態となるナノ粒子でも良い。単分散状態となることで、静脈・動脈注射などによる生体内投与が可能となり、また患部に到達して目的の細胞に取り込ませることができる。ナノ粒子を再分散させる注射用液としては、注射用水などが適している。ナノ粒子のマトリックスを構成するリン酸カルシウム化合物の安定性（耐溶解性）と生体内に投与する際の安全性の観点から、注射用液のｐＨは５〜９、好ましくは６．５〜８．０の、弱酸性から弱アルカリ性の水溶液が良い。
【００２３】
［担持物］
本発明における担持物は、リン酸カルシウム以外の物質からなり、リン酸カルシウムナノ粒子の表面、及び／または、内部に担持されることで、生物学的研究、診断や治療に役立つ機能を発揮したり、粒子の分散性維持に寄与したりするものである。本発明のナノ粒子に必ず含まれる担持物は、有機分子で被覆された無機ナノ粒子（以下、第１担持物）と、粒子の分散性維持に寄与する分散剤（以下、第２担持物）である。第１担持物及び第２担持物は、それぞれ単一の物質でも良いし、２種以上の物質であっても良い。さらに本発明のナノ粒子には、第１担持物、第２担持物に加えて、診断や治療に役立つ他の成分（以下、第３担持物）が１種以上含まれていても良い。
【００２４】
［第１担持物］
本発明における第１担持物は、有機分子で被覆された無機ナノ粒子であり、診断や治療に役立つ機能を有することもできる。無機ナノ粒子表面を適切な有機分子で被覆することにより、リン酸カルシウムマトリックスへの担持、及び、リン酸カルシウムから遊離した後の体液循環、代謝経路への移行が促される。無機ナノ粒子を被覆する有機分子を表面被覆剤とも言う。表面被覆剤として適切な有機分子は、無機ナノ粒子及びリン酸カルシウム化合物と強い相互作用を持ち、かつ、無機ナノ粒子の分散性を維持できる分子である。たとえば、中性付近の溶液中で負電荷を持つカルボキシル基、スルホ基、リン酸基や、正電荷を持つアミノ基、四級アンモニウム基などの極性官能基を１つあるいは複数含む分子や、水酸基、カルボニル基などの非イオン性の極性官能基を複数含む分子などが挙げられる。
【００２５】
表面被覆剤として好適な有機分子としては、例えば、カルボキシデキストラン、ポリエチレングリコール（ＰＥＧ）、ポリエチレングリコール誘導体、ポリヒドロキシエチルメタクリレート（ＰＨＥＭＡ）、又は２−メタクリロイルオキシエチルホスホリルコリン（ＭＰＣ）ポリマーなどを挙げることができるが、これに限定されない。
【００２６】
無機ナノ粒子としては、例えば、磁気ターゲティングや磁気温熱療法、核磁気共鳴イメージング（ＭＲＩ）に有効な磁性酸化鉄ナノ粒子、光線力学療法用の光増感剤や放射線治療用の増感剤（Ｘ線増感剤）として有効な金ナノ粒子、がん免疫療法用の免疫賦活剤として有効なメソポーラスシリカナノ粒子、近赤外イメージングに有効な希土類含有無機ナノ粒子、抗菌剤として有効な銀ナノ粒子、又はホウ素中性子捕捉療法に有効なホウ素含有無機ナノ粒子、などを挙げることができる。
【００２７】
第１担持物は、リン酸カルシウムナノ粒子よりも小さい必要がある。具体的には、表面被覆剤を含まない無機ナノ粒子の直径（コアサイズ）が、サブナノサイズから数１０ナノサイズであり、シングルナノサイズであることが好ましく、表面被覆材を含む第１担持物の流体力学的半径が１０ｎｍ以上５００ｎｍ以下であり、好ましくは２０ｎｍ以上１００ｎｍ以下である。
【００２８】
以上の条件を満たす第１担持物としては、フェルカルボトランが特に適している。フェルカルボトランはカルボキシデキストランで被覆された磁性酸化鉄ナノ粒子であり、ＭＲＩ造影剤として既に厚生労働省の認可を受けて使用されていることから、これを担持させたリン酸カルシウムナノ粒子についても、ＭＲＩ造影機能を期待することができる。また、目的部位への磁気ターゲィングも期待することができる。たとえば、実施例にて確認されているように、磁気の作用による高効率な遺伝子導入が可能である。また、無菌性、エンドトキシンフリーといった安全性が担保されていることから、臨床応用のためのハードルも低い。
【００２９】
分散性リン酸カルシウムナノ粒子に含まれるリン酸カルシウム化合物の組成・構造は限定されない。リン酸カルシウム化合物は、少なくともリン酸イオンとカルシウムイオンを含む化合物であって、非晶質リン酸カルシウムであっても良いし、結晶性のリン酸カルシウム化合物であっても良い。結晶性のリン酸カルシウム化合物としては、例えば、水酸アパタイト、炭酸アパタイト、α−リン酸三カルシウム、β−リン酸三カルシウム、又はリン酸八カルシウムなどを挙げることができるが、これに限定されない。生成直後は非晶質リン酸カルシウムであって、その後の洗浄・乾燥・保管中あるいは分散液中で自発的に結晶化するもの、あるいはエージング処理、水熱処理などを追加することによって人為的に結晶化させたものであっても良い。リン酸カルシウムは結晶性が高い程に溶解度が低下することから、結晶性をコントロールすることにより、溶解度を調整することができる。また、上記のリン酸カルシウム化合物の構成イオン（リン酸、カルシウム、又は水酸化物イオンなど）の一部または全部が他のイオン（炭酸イオン、フッ化物イオン、亜鉛イオン、ナトリウムイオン、マグネシウムイオン、又はカリウムイオンなど）で置換されたものであっても良い。
【００３０】
［第２担持物］
分散性リン酸カルシウムナノ粒子には、同粒子の分散性を維持するため、第１担持物のほかに、さらに第２担持物として、分散剤が含まれている。ナノ粒子の分散剤としては、従来、アルキルスルホン酸、又はアルキルトリメチルアンモニウムなどの界面活性剤が使用されてきたが、毒性が懸念されるなど、生体内に投与する上での安全性に課題があった。一方で、本発明に係る分散性リン酸カルシウムナノ粒子に界面活性剤は含まれない。本発明の分散剤は、体内に投与可能な安全性と薬効を持つ物質に限られることに特徴がある。そのような分散剤は、認可済み注射用薬剤の中から選択することもできる。
【００３１】
本発明の第２担持物として適した分散剤としては、リン酸カルシウム化合物と強い相互作用を持ち、かつ中性程度（弱酸性〜弱アルカリ性）の水溶液中でリン酸カルシウムナノ粒子に大きな表面電荷（正または負）を与える極性官能基を含む有機分子である必要がある。そのような極性官能基は、中性付近の溶液中で負電荷を持つカルボキシル基、スルホ基、又はリン酸基などの酸性官能基でも良いし、正電荷を持つアミノ基、又は四級アンモニウム基などの塩基性官能基でも良い。分散剤には、単一の官能基が１個以上含まれていても良いし、複数の官能基がそれぞれ１個以上含まれていても良い。これらの極性官能基とリン酸カルシウム化合物との相互作用により、リン酸カルシウムナノ粒子の少なくとも表面に分散剤が存在し、同粒子に５ｍＶ以上、好ましくは１０ｍＶ以上のゼータ電位（絶対値）を与えることができる。１０ｍＶ以上という比較的大きなゼータ電位（絶対値）を持つことで、同粒子は相互反発によって単分散状態を長時間維持することができる。
【００３２】
本発明の第２担持物としては、例えば、核酸（ＤＮＡ、ＲＮＡ、ｍｉＲＮＡ、又はｓｉＲＮＡ）、ヌクレオチド、タンパク質、ペプチド、糖鎖、抗体、酵素、又は補酵素などを挙げることができる。具体的には、低分子核外ＤＮＡであるプラスミド、糖鎖の一種であるヘパリン、又はヌクレオチドの一種であるアデノシン三リン酸（ＡＴＰ）などを特に好適な分散剤として挙げることができる。
【００３３】
［第３担持物］
分散性リン酸カルシウムナノ粒子には、上述の第１担持物、第２担持物のほかに、さらに、第３担持物として、診断や治療に役立つ分子が含まれていても良い。リン酸カルシウム化合物と強い相互作用を持つ極性官能基を有する分子であれば、リン酸カルシウムマトリックス中に共担持することができる。そのような分子としては、核酸（ＤＮＡ、ＲＮＡ、ｍｉＲＮＡ、又はｓｉＲＮＡ）、ヌクレオチド、タンパク質、ペプチド、糖鎖、抗体、酵素、又は補酵素などをそのまま用いても良いし、リン酸カルシウム化合物と強い相互作用を持つ極性官能基を複合化した分子を用いても良い。具体的には、塩基性線維芽細胞増殖因子（ｂＦＧＦ）などを特に好適な分子として挙げることができる。
【００３４】
分散性リン酸カルシウムナノ粒子において、リン酸カルシウム化合物は、上述の担持物をナノ粒子の表面、及び／または、内部に保持するマトリックスとなり、これを生体内で必要な部位に届けるための送達担体として機能する。炎症性の患部近傍の酸性環境において、あるいは患部の細胞内に取り込まれた後のエンドソーム内において、リン酸カルシウム化合物は溶解してカルシウムイオン及びリン酸イオンなどになる。これにより、ナノ粒子は担持物を放出する。患部局所において担持物が放出されることで、正確な診断や高い治療効果を達成することができる。
【００３５】
＜製造方法＞
分散性リン酸カルシウムナノ粒子は、リン酸カルシウムに対して過飽和な水溶液（以後、単に過飽和溶液と呼ぶこともある）中で合成することができる。具体的には、第１担持物、第２担持物、カルシウム含有液、及びリン酸含有液を混合し、過飽和溶液を調製する。混合時に、必要に応じて第３担持物、ｐＨ調整剤なども加える。混合後、過飽和溶液をボルテックスや振とうなどにより撹拌して均一にすると良い。この過飽和溶液を一定時間静置することにより、目的の粒子を得ることができる。得られた粒子は生成直後にそのまま使用しても良いし、洗浄してから注射用液に再分散させて使用しても良い。
【００３６】
リン酸カルシウム過飽和溶液の原料として用いられる溶液は限定されない。カルシウムイオンを含むカルシウム含有液の例としては、塩化カルシウム、硝酸カルシウム、酢酸カルシウム、炭酸カルシウム、硫酸カルシウム、乳酸カルシウム、クエン酸カルシウムの水溶液、又はカルシウムイオンを含む輸液製剤などが挙げられる。リン酸イオンを含むリン酸含有液の例としては、リン酸水素二カリウム、リン酸水素二カルシウム、リン酸二水素カリウム、リン酸二水素カルシウム、リン酸の水溶液、リン酸緩衝生理食塩水、又はリン酸イオンを含む輸液製剤などが挙げられる。ｐＨ調整剤としては、過飽和溶液のｐＨを中性付近に調節できるｐＨ緩衝剤を用いても良いし、過飽和溶液のｐＨを徐々に高めてｐＨ７以上のアルカリ性にすることのできるアルカリ化剤を用いても良い。アルカリ化剤の例としては、脱炭酸によって溶液のｐＨを高めることのできる、炭酸水素ナトリウム、炭酸ナトリウム、炭酸水素カリウム、炭酸カリウム、又は炭酸水素イオンを含む輸液製剤などが挙げられる。
【００３７】
リン酸カルシウム過飽和溶液の原料として、カルシウムイオンを含む輸液製剤、リン酸イオンを含む輸液製剤、ならびに、炭酸水素イオンを含む輸液製剤を用い、第１担持物にフェルカルボトラン、第２担持物にヘパリンやＡＴＰなどの注射液を用いることにより、既に厚生労働省の認可を受けて使用されている薬剤のみを使用して本発明のナノ粒子を作製することができる。このような粒子は、無菌性、エンドトキシンフリーといった安全性が担保されていることから、臨床応用のためのハードルが低い。
【００３８】
リン酸カルシウム過飽和溶液を静置する際の温度は、溶液の凝固点以上、沸点以下の温度であればよい。ただし、温度が高すぎるとリン酸カルシウム過飽和溶液中でのリン酸カルシウムの析出が早くなるため、ナノサイズの粒子が得られにくくなる。なお、第１担持物、第２担持物又は第３担持物に冷却あるいは加熱に弱い化合物を使用する場合、その化合物に適した温度で行うことが好ましい。静置温度としては、０℃〜５０℃、中でも室温〜４０℃が適している。
【００３９】
リン酸カルシウム過飽和溶液を静置する時間に限定はないが、長時間静置すると、リン酸カルシウム過飽和溶液中で粒子が成長し続けることがある。また、粒子濃度が上がることで、分散性が低下することがある。そのような場合には、静置時間を短く、例えば１分以上１８０分以下、さらには１分以上３０分以下にすれば良い。静置後の粒子を直ちに使用しない場合には、粒子を洗浄して保存すればよい。
【００４０】
リン酸カルシウム過飽和溶液中のカルシウムイオンやリン酸イオン、第１担持物、第２担持物、第３担持物の好ましい濃度範囲は、それらの種類、ならびに、過飽和溶液を静置する際の温度や時間により異なる。ただし、カルシウムイオンやリン酸イオンの濃度が低すぎると、ナノ粒子の収率が下がる。一方これらのイオン濃度が高すぎると、分散性ナノ粒子が得られにくくなる。また、第２担持物の濃度が低すぎても、粒子に含まれる分散剤が少なくなり、粒子の分散性を維持できなくなる。
【実施例】
【００４１】
（実施例１）
フェルカルボトランとヘパリン、あるいは、フェルカルボトランとＡＴＰを含む分散性リン酸カルシウムナノ粒子を検討した。
【００４２】
第１担持物としてフェルカルボトランを、第２担持物としてヘパリンあるいはＡＴＰを用いることで、分散性リン酸カルシウムナノ粒子を作製できることを見出した。
【００４３】
［試料の作製］
第１担持物の原料液として、カルボキシデキストランに被覆された磁性酸化鉄ナノ粒子であり、ＭＲＩ用造影剤であるフェルカルボトラン注射液（リゾビスト（登録商標）注（共和クリティケア株式会社））を用いた。また、第２担持物の原料液として、ヘパリンナトリウム注射液（ヘパリンＮａロック用１００単位／ｍＬシリンジ「オーツカ」（大塚製薬株式会社））あるいはアデノシン三リン酸二ナトリウム注射液（ＡＴＰ注２０ｍｇ「イセイ」（コーアイセイ株式会社））を用いた。第１担持物、第２担持物の原料液、及び６種の医療用注射液から調製された３種の原料液（カルシウム含有液、リン酸含有液、ｐＨ調整剤）を混合し、リン酸カルシウム過飽和溶液（以後、反応液）を調製した（最終濃度として、Ｃａ：３．６８ｍＭ、Ｐ：１．８３ｍＭ、Ｆｅ：０．２５ｍＭ、他にＮａ、Ｋ、Ｃｌなどを含む）。カルシウム含有液は、リンゲル液「オーツカ」（大塚製薬株式会社）と塩化Ｃａ補正液１ｍＥｑ／ｍＬ（大塚製薬株式会社）を混合、リン酸含有液は、クリニザルツ（登録商標）輸液（共和クリティケア株式会社）とリン酸２カリウム注２０ｍＥｑキット「テルモ」（テルモ株式会社）を混合、アルカリ化剤はメイロン（登録商標）静注７％（大塚製薬株式会社）と注射用水（扶桑薬品工業株式会社）の混合液）を混合することにより調製した。反応液は、３７℃のインキュベーターで３０分静置した。３０分後、注射用水で析出物を洗浄し、遠心操作（６０００ｒｐｍ、５分）で試料を回収した。なお、以下、ヘパリンナトリウム注射液を添加して作製した試料をＣａＰ−Ｆｅｒ−Ｈｅｐ、アデノシン三リン酸二ナトリウム注射液を添加して作製した試料をＣａＰ−Ｆｅｒ−ＡＴＰ、どちらも添加せずに作製した比較用の試料をＣａＰ−Ｆｅｒと記す。使用した医療用注射液及びその使用量（ｍＬ）を表１にまとめる。
【表１】
2019043798.tif 000003
【００４４】
［試料の構造評価］
得られた試料について、その形態、構造、及び組成を、走査電子顕微鏡（ＳＥＭ）観察、エネルギー分散型Ｘ線分光法（ＥＤＸ）、高周波誘導結合プラズマ発光分光法（ＩＣＰ）、及びＸ線回折法（ＸＲＤ）により調べた。ＳＥＭ観察、ＥＤＸ、及びＸＲＤにおいては、試料をシリコン基板上で乾燥させた。また、ＳＥＭ観察及びＥＤＸ実施前に、試料上に金を蒸着した。ＩＣＰにおいては、３０ｍＬの反応液から作製した試料を乾燥させ、６Ｍ塩酸で溶解させた後に超純水で１０倍に希釈した溶液を測定に用いた。
【００４５】
［構造評価結果］
ＳＥＭ観察の結果、生成した試料はいずれも一次粒子径１００ｎｍ程度のナノ粒子であった（図１）。また、ＥＤＸによる元素分析により、いずれの粒子からも、Ｃ、Ｏ、Ｆｅ、Ｐ、Ｃａのピークが検出されたことから（図２）、フェルカルボトランとリン酸カルシウムが共沈して複合粒子が生成したと考えられた。また、ＣａＰ−Ｆｅｒ−Ｈｅｐでは、ＰとＡｕが連なるピークの右側の裾野のＳのピーク位置にショルダーが観察された。これはＳを含むヘパリンが粒子に取り込まれたためと考えられる。
【００４６】
ＩＣＰによる化学分析から算出したＣａ、Ｐ、Ｆｅの含有量によると、ＣａＰ−Ｆｅｒ−ＡＴＰでは他の２つの粒子（ＣａＰ−Ｆｅｒ、ＣａＰ−Ｆｅｒ−Ｈｅｐ）と比べて、Ｃａ含有量が約２倍、Ｐ含有量が約３倍程度となった（図３上）。ＣａＰ−Ｆｅｒ−ＡＴＰには、他の２つの粒子よりも、リン酸カルシウムが多く含まれることが示唆された。一方で、これらの粒子のＦｅ含有量に大きな違いはなかった（図３上）。また、ＣａＰ−Ｆｅｒ−ＡＴＰではＣａ／Ｐモル比ならびにＦｅ／Ｐモル比が、他の２つの粒子（ＣａＰ−Ｆｅｒ、ＣａＰ−Ｆｅｒ−Ｈｅｐ）よりも明らかに低くなった（図３下）。ＣａＰ−Ｆｅｒ−ＡＴＰの粒子には、Ｐを含むＡＴＰが取り込まれたために、他の２つの粒子（ＣａＰ−Ｆｅｒ、ＣａＰ−Ｆｅｒ−Ｈｅｐ）よりもＰの含有率が大きくなったものと考えられる。
【００４７】
ＣａＰ−Ｆｅｒ−ＨｅｐのＸＲＤパターンでは、フェルカルボトランに含まれる磁性酸化鉄であるマグヘマイトに帰属される回折ピークが検出された（図４）。一方で、結晶性のリン酸カルシウムの回折ピークは検出されなかった。また、３０度付近を中心にベースラインが緩やかに盛り上がっており、アモルファス（非晶質）リン酸カルシウムの存在が示唆された。
【００４８】
［試料の分散性評価］
得られた試料を洗浄後に注射用水に分散させた。この分散液を静置し、静置後３０分〜１８０分に写真撮影をした。また、３０分静置した溶液を超音波処理（１分）した後に、動的光散乱法（ＤＬＳ）による粒子径分布測定、ならびに、電気泳動光散乱法（ＥＬＳ）によるゼータ電位測定を行った。
【００４９】
［分散性評価結果］
ＣａＰ−Ｆｅｒでは、３０分以内に粒子の沈降が見られ、時間ともに沈降が進んだ（図５左）。一方で、ＣａＰ−Ｆｅｒ−ＨｅｐならびにＣａＰ−Ｆｅｒ−ＡＴＰでは、１８０分静置後にも沈降は認められず、良好な粒子分散性が示唆された（図５中、右）。
【００５０】
ＤＬＳによる粒子径分布測定（３０分静置後）において、ＣａＰ−Ｆｅｒは多分散となり信頼できる結果を得ることができなかった。他方で、ＣａＰ−Ｆｅｒ−ＨｅｐならびにＣａＰ−Ｆｅｒ−ＡＴＰでは、平均粒子径がそれぞれ３００ｎｍならびに４１０ｎｍとなり、数百ナノメートルサイズの単分散粒子として存在することが確認された（図６）。また、粒子のゼータ電位は、分散剤を使用しないＣａＰ−Ｆｅｒでは２ｍＶであったのに対し、ヘパリンを使用したＣａＰ−Ｆｅｒ−Ｈｅｐでは−１５ｍＶ、ＡＴＰを使用したＣａＰ−Ｆｅｒ−ＡＴＰでは−１３ｍＶと、比較的大きな負の値になった（図６下）。ＣａＰ−Ｆｅｒ−Ｈｅｐではヘパリンのスルホ基、及びカルボキシル基が、ＣａＰ−Ｆｅｒ−ＡＴＰではＡＴＰのリン酸基が、粒子表面で負電荷を有する状態で存在することで、同粒子に大きな負のゼータ電位を与えたと考えられる。一般に、ゼータ電位の絶対値の小さい粒子は凝集しやすく、ゼータ電位の絶対値の大きい粒子ほど、相互反発により高い分散性を持つ。良好な分散性を保持するためには１０ｍＶ（絶対値）以上のゼータ電位が必要であるところ、ＣａＰ−Ｆｅｒ−ＨｅｐならびにＣａＰ−Ｆｅｒ−ＡＴＰでは、これを上回っている。このような比較的大きな負のゼータ電位による粒子相互の反発により、長い時間単分散状態を維持できたと考えられる。
【００５１】
以上より、フェルカルボトランと、リン酸カルシウムを共沈させる際、分散剤としてヘパリンやＡＴＰを添加することにより、分散性ナノ粒子を作製できることが明らかとなった。
【００５２】
［試料の細胞評価（細胞取込率と細胞毒性）］
貪食性のマウスマクロファージ様細胞（ＲＡＷ２６４．７）ならびに非貪食性のヒト臍帯静脈内皮細胞（ＨＵＶＥＣ）を、６ウェルプレートに播種し、それぞれ３７℃で培養した。２４時間培養後、培地を取り除き、ＣａＰ−Ｆｅｒ−Ｈｅｐあるいはフェルカルボトランを異なる３種の濃度（グループＨ（高濃度）、Ｍ（中濃度）、Ｌ（低濃度））で添加した培地を新たに与えた。培地中のＦｅ濃度は、グループＨ、Ｍ、Ｌでそれぞれ０．５０μＭ〜０．５７μＭ、０．２５μＭ〜０．２７μＭ、０．１３μＭ〜０．１５μＭの範囲であった。培地交換後、さらに２４時間培養し、細胞をリン酸緩衝生理食塩水で洗浄後、細胞溶解剤を各ウェルに添加して細胞を溶解させた。この細胞溶解液中のＦｅの量をＩＣＰで測定し、細胞に与えた培地に添加した全Ｆｅの量で割った値を細胞への取込率として定義した。
【００５３】
細胞毒性は、ブラッドフォード法によるタンパク質アッセイにより評価した。上記と同様の手順で得られた細胞溶解液を遠心し、その上澄みを９６ウェルプレートに入れ、そこにブラッドフォート試薬を加え、１０分間室温でインキュベーションした後に、プレートリーダーで５９５ｎｍの吸光度を読み取った。あらかじめセルカウンターで細胞数を計数したサンプルについても同様の処理を行い、細胞数と吸光度の相関をプロットした検量線を作成した。この検量線を用いて、それぞれのウェル中の細胞数を求めた。グループＨ、Ｍ、Ｌとポジティブコントロール（ＰＣ）を比較した。
【００５４】
［細胞評価結果（細胞取込率と細胞毒性）］
ＣａＰ−Ｆｅｒ−ＨｅｐのＲＡＷ２６４．７への取込率は、フェルカルボトランと比べて約２〜３倍高くなった（図７）。これはＣａＰ−Ｆｅｒ−Ｈｅｐとフェルカルボトランのサイズの違い（ＣａＰ−Ｆｅｒ−Ｈｅｐ：３００ｎｍ、フェルカルボトラン：５７−５９ｎｍ）や表面構造の違い（ＣａＰ−Ｆｅｒ−Ｈｅｐ：ヘパリンなどで被覆、フェルカルボトラン：カルボキシデキストランで被覆）によるものと考えられる。また、ＣａＰ−Ｆｅｒ−Ｈｅｐは、貪食性のＲＡＷ２６４．７には高い比率で取込まれたものの、非貪食性のＨＵＶＥＣにはほとんど取込まれなかった（図７）。すなわち、ＣａＰ−Ｆｅｒ−Ｈｅｐは貪食性であるマクロファージへの取込に適していることが示唆された。なお、非貪食性のＨＵＶＥＣには、フェルカルボトランもほとんど取込まれなかった（グループＨで１．２％）。
【００５５】
ＣａＰ−Ｆｅｒ−Ｈｅｐの細胞毒性試験において、タンパク質アッセイにより算出された細胞数は、ＰＣと比較して、どのグループ（グループＨ、Ｍ、Ｌ）でも有意な違いはなかったことから（図８）、ＣａＰ−Ｆｅｒ−Ｈｅｐは今回使用した濃度・試験条件において細胞毒性のないことが示された。
【００５６】
ＣａＰ−Ｆｅｒ−ＨｅｐはＭＲＩ用造影剤であるフェルカルボトランを有し、マクロファージへの取込率が高く、細胞毒性も確認されなかったことから、マクロファージの関連する疾患のイメージングへの応用が期待される。
【００５７】
（実施例２）
無機ナノ粒子（第１担持物）の濃度の変化について、フェルカルボトランとヘパリンを含む分散性リン酸カルシウムナノ粒子を用いて検討した。
【００５８】
［試料の作製］
第１担持物の原料液として、フェルカルボトラン注射液（リゾビスト（登録商標）注（共和クリティケア株式会社））を用いた。また、第２担持物の原料液として、ヘパリンナトリウム注射液（ヘパリンＮａロック用１００単位／ｍＬシリンジ「オーツカ」（大塚製薬株式会社））を用いた。第１担持物、第２担持物の原料液、ならびに、カルシウム含有液、リン酸含有液、ｐＨ調整剤を混合し、実施例１と同様にして反応液を調製した（最終濃度として、Ｃａ：３．６８ｍＭ、Ｐ：１．８３ｍＭ、他にＮａ、Ｋ、Ｃｌなどを含む）。その際、反応液中のフェルカルボトラン濃度（反応液中のＦｅ濃度として、０．２５ｍＭ、０．５０ｍＭ、０．７５ｍＭ、１．２５ｍＭ）を変化させた４種類の反応液を準備した。これらの反応液を、３７℃のインキュベーターで３０分静置した。３０分後、注射用水で析出物を洗浄し、遠心操作（６０００ｒｐｍ、５分）で試料を回収した。なお、作製された試料は、フェルカルボトラン濃度の低い方から、ＣａＰ−Ｆｅｒ（１）−Ｈｅｐ（実施例１のＣａＰ−Ｆｅｒ−Ｈｅｐと同じ）、ＣａＰ−Ｆｅｒ（２）−Ｈｅｐ、ＣａＰ−Ｆｅｒ（３）−Ｈｅｐ、ＣａＰ−Ｆｅｒ（４）−Ｈｅｐと記す。なお、使用した医療用注射液とその使用量（ｍＬ）を表２にまとめる。
【００５９】
【表２】
2019043798.tif 000004
【００６０】
［試料の構造評価］
得られた試料について、その形態、構造、及び組成を、ＳＥＭ観察、ＥＤＸ、ＩＣＰにより調べた。ＳＥＭ観察及びＥＤＸにおいては、試料をシリコン基板上で乾燥させ、実施前に試料上に金を蒸着した。ＩＣＰにおいては、３０ｍＬの反応液から作製した試料を乾燥させ、６Ｍ塩酸で溶解させた後に超純水で１０倍に希釈した溶液を測定に用いた。
【００６１】
［構造評価結果］
ＳＥＭ観察の結果、生成した試料の一次粒子径は、反応液中のフェルカルボトラン濃度が高くなるにつれて小さくなった（図９）。また、ＥＤＸによる元素分析により、いずれの粒子からも、Ｃ、Ｏ、Ｆｅ、Ｐ、Ｃａのピークが検出され（図１０）、反応液中のフェルカルボトラン濃度に関わらず、フェルカルボトランとリン酸カルシウムが共沈して複合粒子が生成したことが示された。一方で、反応液中のフェルカルボトラン濃度が高くなるにつれて、Ｃ、Ｏ、Ｆｅのピークが大きくなっており（図１０）、生成した粒子に含まれるフェルカルボトラン量も増加したと考えられた。このことは、ＩＣＰによる化学分析から算出したＦｅ／Ｃａモル比ならびにＦｅ／Ｐモル比でも明らかで、反応液中のフェルカルボトラン濃度が高くなるにつれて、Ｆｅ／Ｃａモル比ならびにＦｅ／Ｐモル比はともに増加した（図１１）。これらの結果より、粒子中のＦｅ含有量は、反応液に含まれるフェルカルボトランの濃度により、ある程度制御できるといえる。
【００６２】
［試料の分散性評価］
得られた試料を洗浄後に注射用水に分散させた。１８０分静置した溶液を超音波処理（１分）した後に、動的光散乱法（ＤＬＳ）による粒子径分布測定、ならびに、電気泳動光散乱法（ＥＬＳ）によるゼータ電位測定を行った。
【００６３】
［分散性評価結果］
ＤＬＳによる粒子径分布測定（１８０分静置後）によると、反応液中のフェルカルボトラン濃度が高くなるにつれて粒子の平均粒子径が小さくなったが、百ナノメートルサイズ〜数百ナノメートルサイズの単分散粒子として存在することが確認された（図１２）。また、粒子のゼータ電位は、反応液中のフェルカルボトラン濃度に関わらず、−１４ｍＶ〜−１３ｍＶと、比較的大きな負の値になった。実施例１と同様に、ヘパリンのスルホ基、及びカルボキシル基が粒子表面で負電荷を有する状態で存在することで、同粒子に大きな負のゼータ電位を与えたと考えられる。比較的大きな負のゼータ電位による粒子相互の反発により、粒子は長い時間単分散状態を維持できたと考えられる。
【００６４】
［動物への静脈注射］
マウス頚動脈結紮モデルにＣａＰ−Ｆｅｒ（３）−Ｈｅｐを静脈注射し、２４時間後に安楽死させ、肝臓ならびに頚動脈（結紮部分）を摘出した。肝臓ならびに頚動脈の組織切片を作製し、鉄を染色するプルシアンブルーによる染色を行った結果、それぞれの組織に青い箇所が観察された。これは、ＣａＰ−Ｆｅｒ（３）−Ｈｅｐが各組織に取り込まれ、ＣａＰ−Ｆｅｒ（３）−Ｈｅｐに含まれるフェルカルボトランが染色により青色を呈したためと考えられた。以上より、静脈注射により生体内に投与された本粒子は血管を介して目的臓器に到達可能であることが示された。
【００６５】
（実施例３）
フェルカルボトランとＤＮＡを含む分散性リン酸カルシウムナノ粒子について検討した。
【００６６】
第１担持物としてフェルカルボトランを、第２担持物としてＤＮＡ（ルシフェラーゼの相補的遺伝子を含むプラスミド）を用いることで、分散性リン酸カルシウムナノ粒子を作製できることを見出した。
【００６７】
［試料の作製］
第１担持物の原料液として、フェルカルボトラン注射液（リゾビスト（登録商標）注（共和クリティケア株式会社））を用いた。また、第２担持物の原料液として、ＤＮＡ（ルシフェラーゼ遺伝子）溶液を用いた。第１担持物、第２担持物の原料液、ならびに、カルシウム含有液、リン酸含有液、ｐＨ調整剤を混合し、実施例１と同様にして反応液を調製した（最終濃度として、Ｃａ：５．１５ｍＭ、Ｐ：２．５７ｍＭ、ＤＮＡ：４０μｇ／ｍＬ、他にＮａ、Ｋ、Ｃｌなどを含む）。その際、反応液中のフェルカルボトラン濃度（反応液中のＦｅ濃度として、０μｇ／ｍＬ、６．９７μｇ／ｍＬ、１３．９４μｇ／ｍＬ、２７．８７μｇ／ｍＬ、５５．７４μｇ／ｍＬ、１３９．３５μｇ／ｍＬ）を変化させた６種類の反応液を準備した。これらの反応液を、２５℃のインキュベーターで３０分静置した。なお、作製された試料は、フェルカルボトラン濃度の低い方から、ＣａＰ−Ｆｅｒ（０）−ＤＮＡ（フェルカルボトランを含まない）、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡと記す。なお、使用した医療用注射液とその使用量（ｍＬ）を表３にまとめる。
【００６８】
【表３】
2019043798.tif 000005
【００６９】
［試料の構造評価］
得られた試料について、その形態、構造、及び組成を、ＳＥＭ観察、ＥＤＸ、ＩＣＰ、透過電子顕微鏡（ＴＥＭ）観察、高角度環状暗視野走査透過電子顕微鏡（ＨＡＡＤＦ−ＳＴＥＭ）観察、及び透過電子回折法（ＴＥＤ）により調べた。ＳＥＭ観察及びＥＤＸにおいては、試料を洗浄し、シリコン基板上で乾燥させた後、試料上に炭素を蒸着した。ＴＥＭ観察においては、試料を洗浄した後に凍結乾燥させてから観察に用いた。ＩＣＰにおいては、１ｍＬの反応液から作製した試料を乾燥させ、６Ｍ塩酸で溶解させた後に超純水で１０倍に希釈した溶液を測定に用いた。ＤＮＡ担持効率の算出においては、まず、３０分後の反応液を遠心し、上澄みに含まれるＤＮＡ量を測定した。反応液中に添加したＤＮＡ量と上澄みに含まれるＤＮＡ量の差を試料に担持されたＤＮＡ量とし、その値を反応液中に添加したＤＮＡ量で割った値をＤＮＡ担持効率とした。
【００７０】
［構造評価結果］
ＳＥＭ観察の結果、生成した試料はいずれも一次粒子径２００ｎｍ程度のナノ粒子であった（図１３）。ＥＤＸスペクトルによると、本粒子には、Ｃａ、Ｐならびに様々な量のＦｅが含まれていることがわかった（図１４左）。また、反応液に含まれるフェルカルボトラン濃度（Ｆｅ濃度に比例）が高くなるほど、粒子のＦｅ／Ｃａモル比が大きくなった（図１４右）。ＩＣＰにより算出したＦｅ含有量も、反応液に含まれるフェルカルボトラン濃度が高くなるほど大きくなったことから、実施例２でも示したように、粒子中のＦｅ含有量は反応液に含まれるフェルカルボトランの濃度により、ある程度制御できるといえる。
【００７１】
ＤＮＡ担持効率は、ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡでは同程度となり、ＣａＰ−Ｆｅｒ（４）−ＤＮＡ、ＣａＰ−Ｆｅｒ（５）−ＤＮＡでは低下する傾向にあった（図１５）。反応液中のフェルカルボトラン量の増加により、ＤＮＡが担持されにくくなったためと考えられる。
【００７２】
ＣａＰ−Ｆｅｒ（３）−ＤＮＡでは、ＴＥＭ像に黒いドット、ＨＡＡＤＦ−ＳＴＥＭ像に明るいドットが見られ、フェルカルボトランのコア粒子と考えられるシングルナノサイズの粒子が点在している様子が観察された（図１６左上、中上）。また、ＥＤＸによる元素マッピング像でも、Ｃａ、Ｐが全体的に分布しているのに対して、Ｆｅは点在しており、Ｃａ、Ｐを含むリン酸カルシウムのマトリックスにＦｅを含むフェルカルボトランが点在していることが示唆された（図１６下）。ＴＥＤでは、フェルカルボトランに含まれるコア粒子である磁性酸化鉄−マグヘマイト−の回折パターンが観察された（図１６右上）。また、ハイドロキシアパタイトなどの結晶性リン酸カルシウムに帰属される回折ピークは観察されなかったことから、リン酸カルシウムはアモルファス構造を持つと考えられた。
【００７３】
［試料の分散性評価］
静置３０分後の反応液をそのまま洗浄せずに用いて、動的光散乱法（ＤＬＳ）による粒子径分布測定、ならびに、電気泳動光散乱法（ＥＬＳ）によるゼータ電位測定を行った。
【００７４】
［分散性評価結果］
ＤＬＳによる粒子径分布測定において、ＣａＰ−Ｆｅｒ（０）−ＤＮＡならびにＣａＰ−Ｆｅｒ（３）−ＤＮＡでは、平均粒子系が２７０ｎｍならびに３１０ｎｍとなり、フェルカルボトランを含まないＣａＰ−Ｆｅｒ（０）−ＤＮＡのみならず、フェルカルボトランを含むＣａＰ−Ｆｅｒ（３）−ＤＮＡにおいても良好な粒子分散性が示された（図１７）。また、他の粒子の平均粒子系も３００ｎｍ前後となった。
【００７５】
粒子のゼータ電位は、ＣａＰ−Ｆｅｒ（０）−ＤＮＡでは−２３ｍＶ、ＣａＰ−Ｆｅｒ（３）−ＤＮＡでは−２０ｍＶと大きな負の値となった。また、反応液に含まれるフェルカルボトラン濃度が高くなるほど、ゼータ電位の絶対値は小さくなったが、一番小さいＣａＰ−Ｆｅｒ（５）−ＤＮＡでも−１４ｍＶと比較的大きな負の値となった。ＤＮＡのリン酸基が粒子表面で負電荷を有する状態で存在し、粒子の分散性を向上させたと考えられる。
【００７６】
以上より、フェルカルボトランと、リン酸カルシウムを共沈させる際、分散剤としてＤＮＡを添加することにより、分散性ナノ粒子を作製できることが明らかとなった。
【００７７】
［試料の細胞評価（遺伝子導入能と細胞毒性）］
磁石非存在下における試料（ＣａＰ−Ｆｅｒ（０）−ＤＮＡ、ＣａＰ−Ｆｅｒ（１）−ＤＮＡ、ＣａＰ−Ｆｅｒ（２）−ＤＮＡ、ＣａＰ−Ｆｅｒ（３）−ＤＮＡ、ＣａＰ−Ｆｅｒ（４）−ＤＮＡ、ＣａＰ−Ｆｅｒ（５）−ＤＮＡ）の遺伝子導入能の評価については、平坦なプレート上で培養した細胞を用いて行った。チャイニーズハムスター卵巣由来細胞（ＣＨＯ−Ｋ１）を２４ウェルプレートに播種し、それぞれ３７℃で培養した。２４時間培養後、３０分静置後の反応液を各ウェルにそれぞれ添加した。さらに４８時間培養し、細胞をリン酸緩衝生理食塩水で洗浄後、細胞溶解剤を各ウェルに添加して細胞を溶解した。細胞溶解液を遠心し、その上澄みをルシフェラーゼアッセイに用いた。
【００７８】
細胞毒性は、ＭＴＴアッセイにより評価した。ＣＨＯ−Ｋ１を９６ウェルプレートに播種し、それぞれ３７℃で培養した。２４時間培養後、３０分静置後の反応液を各ウェルにそれぞれ添加した。さらに４８時間培養し、フェノールレッドフリーの培地に交換し、ＭＴＴ溶液を加えた。２時間のインキュベーション後、一部の溶液を取り除き、ジメチルスルホキシドを添加して１０分インキュベーションした後に、プレートリーダーで５７０ｎｍの吸光度を読み取った。
【００７９】
磁石存在下における試料（ＣａＰ−Ｆｅｒ（０）−ＤＮＡ、ＣａＰ−Ｆｅｒ（３）−ＤＮＡ）の遺伝子導入能の評価については、チューブに立体的に形成した細胞のペレットを用いて行った（図１８）。チューブにＣＨＯ−Ｋ１のペレットを形成し、３０分静置後の反応液を各ウェルにそれぞれ添加した。１時間インキュベーション後、ピペッティングでペレットを分散させ、２４ウェルプレートに播種した。４７時間後、ルシフェラーゼ活性を上記と同様の手順で測定した。
【００８０】
［細胞評価結果（遺伝子導入能と細胞毒性）］
磁石非存在下における粒子の遺伝子導入能は、ＣａＰ−Ｆｅｒ（１）−ＤＮＡ、ＣａＰ−Ｆｅｒ（２）−ＤＮＡ、ＣａＰ−Ｆｅｒ（３）−ＤＮＡではＣａＰ−Ｆｅｒ（０）−ＤＮＡと同程度となり、ＣａＰ−Ｆｅｒ（４）−ＤＮＡ、ＣａＰ−Ｆｅｒ（５）−ＤＮＡでは低下する傾向にあった（図１９）。これはＤＮＡの担持効率（図１５）と相関している。細胞毒性試験においては、どの粒子も有意な違いはなかったことから（図２０）、今回使用した濃度・試験条件において細胞毒性のないことが示された。
【００８１】
磁石存在下における粒子の遺伝子導入能では、磁性粒子であるフェルカルボトランを含むＣａＰ−Ｆｅｒ（３）−ＤＮＡが、含まないＣａＰ−Ｆｅｒ（０）−ＤＮＡよりも１オーダー程度大きくなった（図２１）。また、磁石存在下におけるＣａＰ−Ｆｅｒ（３）−ＤＮＡの遺伝子導入能は、磁石非存在下におけるＣａＰ−Ｆｅｒ（３）−ＤＮＡを上回り、磁石を用いた遺伝子導入（マグネトフェクション）におけるＣａＰ−Ｆｅｒ（３）−ＤＮＡの有用性を示した（図２１）。
【００８２】
［動物への動脈注射］
頭蓋骨に磁石を固定したマウス一過性脳虚血モデルに、ＣａＰ−Ｆｅｒ（３）−ＤＮＡを動脈注射し、４８時間後に安楽死させ、脳組織を摘出した。脳組織の一部をホモジナイザーと細胞溶解液で溶解させ、得られた溶解液を遠心し、その上澄みをルシフェラーゼアッセイに用いた。その結果、磁石の力が強く及ぶと思われる箇所から採取した組織の方が、磁石の力がそれほど強くない思われる箇所から採取した組織より、ルシフェラーゼの発現が多く見られた。これは、ＣａＰ−Ｆｅｒ（３）−ＤＮＡが磁石の影響を受け、脳組織に取り込まれたためと考えられた。以上より、本粒子は動脈注射によっても生体内に投与可能であることに加え、磁気によって粒子の体内分布を制御できる（目的の場所に局在化できる）可能性が示された。
【００８３】
（実施例４）
フェルカルボトランとマイクロＲＮＡを含む分散性リン酸カルシウムナノ粒子を検討した。
【００８４】
第１担持物としてフェルカルボトランを、第２担持物としてマイクロＲＮＡ（２３塩基）を用いることで、分散性リン酸カルシウムナノ粒子を作製できることを見出した。
【００８５】
［試料の作製］
第１担持物の原料液として、フェルカルボトラン注射液（リゾビスト（登録商標）注（共和クリティケア株式会社））を用いた。また、第２担持物の原料液として、マイクロＲＮＡ溶液を用いた。第１担持物、第２担持物の原料液、ならびに、カルシウム含有液、リン酸含有液、ｐＨ調整剤を混合し、実施例１と同様にして反応液を調製した（最終濃度として、Ｃａ：５．１５ｍＭ、Ｐ：２．５７ｍＭ、Ｆｅ：２．５ｍＭ、他にＮａ、Ｋ、Ｃｌなどを含む）。その際、反応液３ｍＬ中のマイクロＲＮＡの含有量（０μｇ、４０μｇ、８０μｇ、１２０μｇ）を変化させた４種類の反応液を準備した。これらの反応液を、２５℃のインキュベーターで３０分静置した。なお、作製された試料は、マイクロＲＮＡの含有量の少ない方から、ＣａＰ−Ｆｅｒ−ｍｉＲＮＡ（１）（マイクロＲＮＡを含まない）、ＣａＰ−Ｆｅｒ−ｍｉＲＮＡ（２）、ＣａＰ−Ｆｅｒ−ｍｉＲＮＡ（３）、ＣａＰ−Ｆｅｒ−ｍｉＲＮＡ（４）と記す。なお、使用した医療用注射液及びその使用量（ｍＬ）を表４にまとめる。
【００８６】
【表４】
2019043798.tif 000006
【００８７】
［試料の構造評価］
得られた試料について、その形態、構造、及び組成を、ＳＥＭ観察、ＩＣＰにより調べた。ＳＥＭ観察においては、試料をシリコン基板上で乾燥させ、実施前に試料上に金を蒸着した。ＩＣＰにおいては、３ｍＬの反応液から作製した試料を乾燥させ、６Ｍ塩酸で溶解させた後に超純水で１０倍に希釈した溶液を測定に用いた。マイクロＲＮＡ担持効率の算出においては、まず、３０分後の反応液を遠心し、上澄みに含まれるマイクロＲＮＡ量を測定した。反応液中に添加したマイクロＲＮＡ量と上澄みに含まれるマイクロＲＮＡ量の差を試料に担持されたマイクロＲＮＡ量とし、その値を反応液中に添加したＤＮＡ量で割った値をＤＮＡ担持効率とした。
【００８８】
［構造評価結果］
ＳＥＭ観察の結果、生成した試料はいずれも一次粒子径８０ｎｍ程度のナノ粒子であった（図２２）。ＩＣＰによる化学分析から算出したＣａ／Ｐモル比ならびにＣａ／Ｆｅモル比もほぼ同じであった（図２３上）。他方で、反応液中のマイクロＲＮＡの含有量が多いほど、粒子へのマイクロＲＮＡならびにフェルカルボトラン担持効率は低下した（図２３下）。また、マイクロＲＮＡの粒子への担持量はＣａＰ−Ｆｅｒ−ｍｉＲＮＡ（２）  ＜  ＣａＰ−Ｆｅｒ−ｍｉＲＮＡ（３）  ≒  ＣａＰ−Ｆｅｒ−ｍｉＲＮＡ（４）であった。すなわち、マイクロＲＮＡの担持量が増加するにつれて、フェルカルボトラン担持効率（フェルカルボトラン担持量と比例）が低下する傾向が見られた。
【００８９】
［試料の分散性評価］
得られた試料を洗浄後に注射用水に分散させた。６０分以上静置した溶液を超音波処理（１分）した後に、動的光散乱法（ＤＬＳ）による粒子径分布測定、ならびに、電気泳動光散乱法（ＥＬＳ）によるゼータ電位測定を行った。
【００９０】
［分散性評価結果］
ＤＬＳによる粒子径分布測定において、ＣａＰ−Ｆｅｒ−ｍｉＲＮＡ（１）は多分散となった。一方で、ＣａＰ−Ｆｅｒ−ｍｉＲＮＡ（２）、ＣａＰ−Ｆｅｒ−ｍｉＲＮＡ（３）、ＣａＰ−Ｆｅｒ−ｍｉＲＮＡ（４）では、平均粒子径がいずれも９０ｎｍ〜１００ｎｍとなり、百ナノメートルサイズの単分散粒子として存在することが確認された（図２４）。また、粒子のゼータ電位は、反応液中のマイクロＲＮＡ濃度に関わらず、−１４ｍＶ〜−１３ｍＶと、比較的大きな負の値になった。実施例３のＤＮＡと同様に、マイクロＲＮＡに含まれるリン酸基が粒子表面で負電荷を有する状態で存在し、粒子の分散性を向上させたと考えられる。
【００９１】
（実施例５）
タンパク質（第３担持物）の担持に関し、フェルカルボトランとヘパリンとタンパク質を含む分散性リン酸カルシウムナノ粒子を検討した。
【００９２】
第１担持物としてフェルカルボトランを、第２担持物としてヘパリンを、第３担持物としてタンパク質（塩基性線維芽細胞増殖因子（ｂＦＧＦ））を用いることで、分散性リン酸カルシウムナノ粒子を作製できることを見出した。
【００９３】
［試料の作製］
第１担持物の原料液として、フェルカルボトラン注射液（リゾビスト（登録商標）注（共和クリティケア株式会社））を用いた。また、第２担持物の原料液として、ヘパリンナトリウム注射液（ヘパリンＮａロック用１００単位／ｍＬシリンジ「オーツカ」（大塚製薬株式会社））を用いた。第３担持物としては、ヒト由来のｂＦＧＦゲノム遺伝子の発現により組換え体で産生されるタンパク質であるトラフェルミン（フィブラストスプレー５００（科研製薬株式会社））を生理食塩水（大塚生食注（大塚製薬株式会社））に溶解させた溶液を用いた。第１担持物、第２担持物の原料液、第３担持物の溶解液、ならびに、カルシウム含有液、リン酸含有液、ｐＨ調整剤を混合し、実施例１と同様にして反応液を調製した（最終濃度として、Ｃａ：５．１５ｍＭ、Ｐ：２．５７ｍＭ、Ｆｅ：０．２５ｍＭ、ｂＦＧＦ：４μｇ／ｍＬ、他にＮａ、Ｋ、Ｃｌなどを含む）。これらの反応液を、３７℃のインキュベーターで３０分静置した。３０分後、注射用水で析出物を洗浄し、遠心操作（８０００ｒｐｍ、５分）で試料を回収した。なお、得られた試料をＣａＰ−Ｆｅｒ−Ｈｅｐ−ｂＦＧＦと記す。使用した医療用注射液及びその使用量（ｍＬ）を表５にまとめる。
【００９４】
【表５】
2019043798.tif 000007
【００９５】
［試料の構造評価・分散性評価］
得られた試料について、その形態をＳＥＭ観察により調べた。ＳＥＭ観察においては、試料をシリコン基板上で乾燥させ、実施前に試料上に金を蒸着した。また、得られた試料を洗浄後に注射用水に分散させた。この分散液を静置し、静置後３０分に写真撮影をした。また、この溶液を超音波処理（１分）した後に、動的光散乱法（ＤＬＳ）による粒子径分布測定、ならびに、電気泳動光散乱法（ＥＬＳ）によるゼータ電位測定を行った。
【００９６】
［構造評価・分散性評価結果］
ＳＥＭ観察の結果、生成した試料は一次粒子径１５０ｎｍ程度のナノ粒子であった（図２５）。分散液では、３０分静置後にも沈降は認められず、良好な粒子分散性が示唆された（図２６左）。ＤＬＳによる粒子径分布測定において、ＣａＰ−Ｆｅｒ−Ｈｅｐ−ｂＦＧＦは平均粒子径が２３０ｎｍとなり、数百ナノメートルサイズの単分散粒子として存在することが確認された（図２６右）。また、粒子のゼータ電位は、−１８ｍＶと、比較的大きな負の値になった。ｂＦＧＦの存在下でも、ヘパリンのスルホ基、及びカルボキシル基が、粒子表面で負電荷を有する状態で存在することで、同粒子に大きな負のゼータ電位を与えたと考えられる。比較的大きな負のゼータ電位による粒子相互の反発により、粒子は単分散状態を維持できたと考えられる。
【図１】
2019043798.tif 000008
【図２】
2019043798.tif 000009
【図３】
2019043798.tif 000010
【図４】
2019043798.tif 000011
【図５】
2019043798.tif 000012
【図６】
2019043798.tif 000013
【図７】
2019043798.tif 000014
【図８】
2019043798.tif 000015
【図９】
2019043798.tif 000016
【図１０】
2019043798.tif 000017
【図１１】
2019043798.tif 000018
【図１２】
2019043798.tif 000019
【図１３】
2019043798.tif 000020
【図１４】
2019043798.tif 000021
【図１５】
2019043798.tif 000022
【図１６】
2019043798.tif 000023
【図１７】
2019043798.tif 000024
【図１８】
2019043798.tif 000025
【図１９】
2019043798.tif 000026
【図２０】
2019043798.tif 000027
【図２１】
2019043798.tif 000028
【図２２】
2019043798.tif 000029
【図２３】
2019043798.tif 000030
【図２４】
2019043798.tif 000031
【図２５】
2019043798.tif 000032
【図２６】
2019043798.tif 000033
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
リン酸カルシウムと、第１担持物と、第２担持物と、を含み、
前記第１担持物が有機物に被覆された無機ナノ粒子であり、
前記第２担持物が分散剤である、
分散性リン酸カルシウムナノ粒子。
【請求項２】
前記無機ナノ粒子が磁性酸化鉄ナノ粒子、金ナノ粒子、メソポーラスシリカナノ粒子、希土類含有無機ナノ粒子、銀ナノ粒子又はホウ素含有無機ナノ粒子である、
請求項１に記載の分散性リン酸カルシウムナノ粒子。
【請求項３】
第３担持物をさらに含み、
前記第３担持物が薬剤である、
請求項１に記載の分散性リン酸カルシウムナノ粒子。
【請求項４】
前記有機物が、カルボキシデキストラン、ポリエチレングリコール、ポリエチレングリコール誘導体、ポリヒドロキシエチルメタクリレート又は２−メタクリロイルオキシエチルホスホリルコリンポリマーである、
請求項１に記載の分散性リン酸カルシウムナノ粒子。
【請求項５】
前記分散剤が、核酸、ヌクレオチド、タンパク質、ペプチド、糖鎖、抗体、酵素又は補酵素である、
請求項１に記載の分散性リン酸カルシウムナノ粒子。
【請求項６】
前記リン酸カルシウムが非晶質リン酸カルシウムである、
請求項１に記載の分散性リン酸カルシウムナノ粒子。
【請求項７】
無機ナノ粒子薬剤と有機分子薬剤を含む分散性リン酸カルシウムナノ粒子。
【請求項８】
前記無機ナノ粒子が磁性酸化鉄薬剤である請求項１に記載の分散性リン酸カルシウムナノ粒子。
【請求項９】
前記分散性リン酸カルシウムナノ粒子の、ゼータ電位の絶対値が１０ｍＶ以上である、
請求項１に記載の分散性リン酸カルシウムナノ粒子。
【請求項１０】
第１担持物と第２担持物とカルシウム含有液とリン酸含有液とを混合して過飽和溶液を調製し、
前記混合後に、前記過飽和溶液を撹拌し、
前記撹拌後に過飽和溶液を一定時間静置することを含み、
前記第１担持物が無機ナノ粒子であり、
前記第２担持物が分散剤である、
分散性リン酸カルシウムナノ粒子の製造方法。
【請求項１１】
請求項１〜９のいずれか一項に記載の分散性リン酸カルシウムナノ粒子を含む医薬品。
【請求項１２】
請求項１〜９のいずれか一項に記載の分散性リン酸カルシウムナノ粒子を製造する作製キット医薬品。
【請求項１３】
カルシウム含有液と、リン酸含有液と、第１担持物原料液と、第２担持物原料液と、を含み、
前記第１担持物が有機物に被覆された無機ナノ粒子であり、
前記第２担持物が分散剤である、
分散性リン酸カルシウムナノ粒子作製キット医薬品。
【請求項１４】
前記無機ナノ粒子が磁性酸化鉄ナノ粒子、金ナノ粒子、メソポーラスシリカナノ粒子、希土類含有無機ナノ粒子、銀ナノ粒子又はホウ素含有無機ナノ粒子である、
請求項１３に記載の分散性リン酸カルシウムナノ粒子作製キット医薬品。
【請求項１５】
第３担持物原料液をさらに含み、
前記第３担持物が薬剤である、
請求項１３に記載の分散性リン酸カルシウムナノ粒子作製キット医薬品。
【請求項１６】
前記有機物が、カルボキシデキストラン、ポリエチレングリコール、ポリエチレングリコール誘導体、ポリヒドロキシエチルメタクリレート又は２−メタクリロイルオキシエチルホスホリルコリンポリマーである、
請求項１３に記載の分散性リン酸カルシウムナノ粒子作製キット医薬品。
【請求項１７】
前記分散剤が、核酸、ヌクレオチド、タンパク質、ペプチド、糖鎖、抗体、酵素又は補酵素である、
請求項１３に記載の分散性リン酸カルシウムナノ粒子作製キット医薬品。
【請求項１８】
前記無機ナノ粒子が磁性酸化鉄薬剤である請求項１３に記載の分散性リン酸カルシウムナノ粒子作製キット医薬品。